(57)【特許請求の範囲】
【請求項１】
被印刷物に印刷された印字物を保護するための保護剤であって、
高揮発性有機溶媒を分散媒とし、粒径が０．３〜５μｍのアクリル系樹脂微粒子を分散質とする非水系の高分子エマルジョン液からなることを特徴とする印字物の保護剤。
【請求項２】
前記高揮発性有機溶媒としてトルエンが用いられている請求項１記載の印字物の保護剤。
【請求項３】
前記高分子エマルジョン液における合成樹脂微粒子の含有率が１５〜２０重量％の範囲にある請求項１記載の印字物の保護剤。
【請求項４】
被印刷物に印刷された印字物に対して、請求項１記載の保護剤をスプレー法により吹き付けた後、乾燥させることを特徴とする印字物の保護層形成方法。
【請求項５】
情報記録体（１）の表面に油性インクからなる第１印刷層（２）が設けられ、該第１印刷層（２）の上面の少なくとも一部に油性インクからなる第２印刷層（３）が設けられ、該第２印刷層（３）の上面に請求項１記載の保護剤の塗布、乾燥により保護層（４）が形成されていることを特徴とする印字物保護層が形成された情報記録体。
【請求項６】
前記第２印刷層（３）が昇華熱転写方式により形成され、前記保護剤の塗布がスプレー法により行われたものである請求項５記載の印字物保護層が形成された情報記録体。
【請求項７】
前記保護剤の高揮発性有機溶媒としてトルエンが用いられている請求項５記載の印字物保護層が形成された情報記録体。
【請求項８】
前記保護剤における合成樹脂微粒子の含有率が１５〜２０重量％の範囲にある請求項５記載の印字物保護層が形成された情報記録体。
【発明の詳細な説明】
技術分野
この発明は、例えばＣＤ（コンパクトディスク）等の光ディスクやカード型光ディスク、或いは普通紙等の被印刷物の表面に印刷された印字物を保護するための保護剤及び保護層形成方法並びに該保護剤により印字物保護層が形成された情報記録体に関する。
背景技術
従来より、ＣＤ（コンパクトディスク）やＣＤ−Ｒ（書き込み可能なコンパクトディスク）、或いは普通紙等の被印刷物の表面に、インクジェット方式等の方法により水性インクで文字、数字、図形等の印字物が印刷されることが行われている。
しかしながら、上記印字物は水性インクで印刷されているので、その表面が水で濡れると水性インクが容易に流れ出てしまい、これにより文字、数字、図形等が判読できなくなったり、消失してしまうという問題があった。
このような水性インク印字物の耐水性を向上させるものとして、合成樹脂を有機溶媒に溶解せしめた樹脂溶解液を印字物の表面にバーコーター等で塗布、乾燥させて、その表面に保護膜を形成させる方法があるが、溶媒の乾燥速度が遅いという問題があった。更に、耐水性についても未だ十分と言える程のものではなく、更なる耐水性の向上が求められていた。即ち、印字物が消失するまでには至らないものの、印字物が滲んだりしてその判読が困難なものになりやすいという問題があった。
なお、ＣＤ−Ｒ等では、市販のプリントシールを該シールの接着層を介してＣＤ−Ｒ上面に貼着し、更にこの上に水性インク印字物を印刷したものがあるが、これでは耐水性が不十分となる上に、接着層から接着剤が下地素材である情報記録体に浸透していき、これら情報記録体の心臓部である記録層にまで到達してしまい、記録情報が消失してしまうという問題があった。
一方、クレジットカード、キャッシュカード等として用いられる磁気ストライプカードにおいては、個人名や登録番号等の個人情報等をエンボス加工によってカード表面に浮き上がらせる加工が施されるのが一般的であるが、近年提案されて注目されている、上記クレジットカード等の各種カードや名刺と略同一サイズとなされたカード型の光ディスクでは、そのほぼ全面に記録層が形成されているので、上記個人情報等を表面に記載するのに上記エンボス刻印による方法を用いることは到底できなかった。更に、個人名や登録番号等の個人情報等をエンボス刻印により形成した従来のカードでは、これを複数枚重ねて財布やカードケース等に収納した場合に、エンボス刻印部の突起によって非常に嵩張ってしまうという問題もあった。そこで、本発明者はカード型光ディスクの表面に形成された油性インクによる第１印刷層の上に、昇華熱転写方式等の方式によって個人名や登録番号等の個人情報を油性インクで印字することを試みたところ、鮮明な状態で印刷されるものの、印字が油性インクからなる第１印刷層の上にうまく定着しておらず、手で触れたり擦ったりすると簡単に印字物が脱落してしまうという問題を抱えていることが判明した。
この発明は、かかる技術的背景に鑑みてなされたものであって、印字物の脱落を効果的に防止することができると共に、速乾性に優れて印字物が形成された下地素材（被印刷物）に対して溶媒が浸透することがなく、例えばＣＤやＣＤ−Ｒ等の情報記録体等の下地素材に対して悪影響を及ぼすことのない印字物の保護剤及び保護層形成方法並びに複数枚重ねてもあまり嵩張ることがない上に印刷された印字物の脱落を生じない情報記録体を提供することを目的とする。
この発明の他の目的は、以下に示すこの発明の実施形態により明らかにされるであろう。
発明の開示
上記目的を達成するために、本発明者は鋭意研究の結果、合成樹脂微粒子を高揮発性有機溶媒（溶剤）に分散せしめた分散液を、印字物の上にスプレー法等の方法により塗布して保護層を形成させることにより、印字物が脱落したり水に流出するのを防止でき、かつ速乾性に優れていて印字物が形成された下地素材に対して悪影響を及ぼすことがないことを見出すに至り、この発明を完成したものである。
即ち、この発明に係る印字物の保護剤は、被印刷物に印刷された印字物を保護するための保護剤であって、高揮発性有機溶媒を分散媒とし、合成樹脂微粒子を分散質とする非水系の高分子エマルジョン液からなることを特徴とするものである。
上記保護剤を水性インク印字物、油性インク印字物等の印字物の上に塗布して乾燥させると、印字物の上に合成樹脂微粒子からなる保護層が形成されるので、印字物が脱落したり水に流出するのを効果的に防止することができる、即ち表面を手で触れたり擦ったりしても印字物が脱落することはないし、また表面に水が付着しても脱落することがない。更に、有機溶媒に合成樹脂微粒子を分散せしめた液からなるので、印字物の上にスプレー法等の方法により塗布した際に、これら合成樹脂微粒子の間隙から有機溶媒が多量に揮発できるので、速乾性に優れたものとなる。かつ、有機溶媒として高揮発性のものを用いているので一層優れた速乾性が得られる。このように塗布したのち速く乾くので有機溶媒が下地素材（被印刷物）に浸透していくことを効果的に防止でき、これにより下地素材に対して悪影響を及ぼすことを防止できる。これに対し、従来の有機溶媒に合成樹脂を溶解せしめた樹脂溶解液を用いた場合には、印字物の上に塗布した際に、有機溶媒が揮発する間隙が存在しないので乾燥速度が非常に遅く、このために有機溶媒が下地素材に浸透していき、下地素材に対して悪影響を及ぼすのである。
高揮発性有機溶媒としてはトルエンを用いるのが、より一層優れた速乾性が得られる点で、好ましい。
合成樹脂微粒子としてはアクリル系樹脂微粒子を用いるのが、印字物に対する接着力を一段と向上できる点で、好ましい。
合成樹脂微粒子の粒径は０．３〜５μｍであるのが、十分な速乾性を確保しつつ、より耐水性を向上させ得る点で、好ましい。
高分子エマルジョン液における合成樹脂微粒子の含有率は１５〜２０重量％の範囲にあるのが好ましい。このような範囲に設定すれば、むらの無いより均一な保護層の形成が可能となり、ひいては耐水性を一層向上させることができる。
この発明に係る印字物の保護層形成方法は、被印刷物に印刷された印字物に対して、上記いずれかの保護剤をスプレー法により吹き付けた後、乾燥させることを特徴とするものである。
スプレー法により吹き付けるので、極めて簡便に保護層を形成できる上に、薄い、かつ均一な保護層を形成できる。また、スプレー法により吹き付けるので、凹凸面や曲面がある印字面であっても何ら問題なく印字物の上に保護層を形成できる利点がある。
また、この発明に係る印字物保護層が形成された情報記録体は、情報記録体の表面に油性インクからなる第１印刷層が設けられ、該第１印刷層の上面の少なくとも一部に油性インクからなる第２印刷層が設けられ、該第２印刷層の上面に上記いずれかの構成に係る印字物保護剤の塗布、乾燥により保護層が形成されていることを特徴とするものである。
個人名や登録番号等の個人情報等の個別情報が印刷された第２印刷層の上面に上記構成に係る保護剤によって保護層が形成されているので、第２印刷層の印字が脱落するのを防止できる、即ち表面を手で触れたり擦ったりしても印字が脱落することがないし、表面に水が付いても脱落することがない。更に、個人情報等をエンボス刻印による突起物で示すものではなく、薄い第２印刷層と薄い保護層で示すものであるから、複数枚重ねてもあまり嵩張ることがなく収納、携行に好都合である。
上記第２印刷層は昇華熱転写方式により形成され、保護剤の塗布はスプレー法により行われるのが好ましい。昇華熱転写方式による印刷は、簡便な装置で鮮明な印字を行うことができるものであり、一般のパソコン等のプリンターでも多く採用されている方式であり、個人情報等の個別情報を例えば病院等の窓口においてこれらパソコン等のプリンターを用いて瞬時に印刷することができ、その後の保護層の形成も前記保護剤のスプレー塗布、乾燥により極めて短時間でなし得るから、これら個人情報等の印字を必要な場面でその場において個別的に短時間でなし得る利点がある。
発明を実施するための最良の形態
この発明の印字物の保護剤は、被印刷物に印刷された印字物（水性印字物、油性印字物など）を保護するために用いられる保護剤であり、高揮発性有機溶媒を分散媒とし、合成樹脂微粒子を分散質とする非水系の高分子エマルジョン液（ポリマーコロイド）からなる。
この発明の保護剤を、印字物の上にスプレー法等の方法により塗布して乾燥させると、印字物の上に合成樹脂微粒子からなる保護層が形成されるので、表面を手で触れたり擦ったりしても印字物が脱落することはないし、また表面に水が付着しても印字物が脱落することがない。
また、有機溶媒に合成樹脂微粒子を分散せしめた分散液からなるので、印字物の上にスプレー法等の方法により塗布した際、これら合成樹脂微粒子の間隙から有機溶媒が多量に揮発できるので、速乾性に優れている。しかも、有機溶媒として高揮発性のものを用いているので、速乾性がより向上される。このように速く乾くので、有機溶媒が下地素材（被印刷物）に浸透していくことを効果的に防止することができ、下地素材に対して悪影響を及ぼすこともない。従って、下地素材がＣＤやＣＤ−Ｒ等の光ディスクやカード型光ディスク等の情報記録体である場合でも、有機溶媒が情報記録体の心臓部である記録層にまで到達することを防止することができ、このように情報記録体の記録情報に悪影響を及ぼすことなく印字物の保護を行うことができる。
前記高揮発性有機溶媒としては、特に限定されないが、例えばトルエン、アセトン等が挙げられる。中でも、一層優れた速乾性が得られる点で、トルエンを用いるのが好ましい。
前記合成樹脂微粒子としては、特に限定されないが、例えばアクリル系樹脂微粒子、ポリエステル系樹脂等が挙げられる。中でも、接着性を一段と向上させることができると共に均一性に優れた保護層を形成できる点で、アクリル系樹脂微粒子を用いるのが好ましい。なお、このアクリル系樹脂微粒子からなるエマルジョン液の市販品としては、例えば「ＸＡ−４４０１Ｂ」（アクリル共重合樹脂系エマルジョン液、株式会社トウペ製）、「ＸＡ−３７４７」（アクリル共重合樹脂系エマルジョン液、株式会社トウペ製）等が挙げられる。
前記合成樹脂微粒子の粒径は、０．３〜５μｍとするのが好ましい。０．３μｍ未満では乾燥速度が低下するので好ましくないし、５μｍを越えると耐水性が低下するので好ましくない。
前記高分子エマルジョン液において合成樹脂微粒子の含有率は１５〜２０重量％の範囲とするのが好ましい。１５重量％未満ではむらが生じやすいし、保護層形成のための塗布操作を多数回行う必要が生じるので、好ましくない。一方、２０重量％を越えるとむらが生じやすく均一な保護層の形成が難しくなるし、エマルジョン液として安定した分散状態を確保するのが困難となるので、好ましくない。
前記高分子エマルジョン液中には、紫外線吸収剤、乳化剤（界面活性剤等）、、バインダー、可塑剤、帯電防止剤等の各種添加剤を含有せしめても良い。前記可塑剤としては、例えばＤＢＰ（ジブチルフタレート）、ＤＯＰ（ジ−２−エチルヘキシルフタレート）、ＤＩＤＰ（ジイソデシルフタレート）等が挙げられる。
前記紫外線吸収剤を含有せしめた場合には、紫外線による印字の色あせ等を効果的に防止できる。また、前記乳化剤を含有せしめた場合には、高分子エマルジョン液の分散安定性を向上させることができる。また、前記バインダーを含有せしめた場合には、形成される保護層の印字物に対する密着性を向上させることができる。
この発明の保護剤を、印字物の上に付与させる方法は、特に限定されるものではなく、例えばスプレー法、バーコーター法、ロールコーター法等を例示できる。中でも、極めて簡便に保護層を形成でき、しかも薄くて均一な保護層を形成できる点で、スプレー法により保護層の形成を行うのが望ましい。
上記スプレー法により保護剤の塗布を行う場合には、通常、高圧ガスと共にスプレー缶等の容器に前記保護剤を封入せしめて行うが、この時の容器内圧は０．３４〜０．４２ＭＰａに設定されるのが好ましい。また、前記高圧ガスとしては、特に限定されないが、例えばＤＭＥ（ジメチルエーテル）、ＬＰＧ等が挙げられる。
前記スプレー法による印字面への吹き付け回数は、特に限定されないが、より均一な保護層を形成させる観点から複数回吹き付けを行うのが好ましい。
この発明の保護剤および保護層形成方法は、被印刷物に印刷された水性インク印字物、油性インク印字物等の印字物に対して適用されるものであるが、前記被印刷物としては、例えばＣＤ、ＣＤ−Ｒ等の光ディスク、カード型光ディスク、ＩＣカード、ＣＤ−ＩＣカード（ＣＤ記録部とＩＣ記録部を備えたカード）、磁気ストライプカード等の情報記録体、或いは普通紙等が挙げられるが、特にこれらに限定されるものではない。
次に、この発明の一実施形態に係る情報記録体について図面を参照しつつ説明する。第１図〜第３図に示されるカード型光ディスクからなる情報記録体（１）は、ポリカーボネート等の透明な合成樹脂板からなり、その上層に情報記録領域が形成され、この上にアルミニウム等の金属製薄膜からなる反射層（２０）が設けられている。
前記反射層（２０）の上面に油性インクからなる第１印刷層（２）が設けられている。この第１印刷層（２）は、一般にオフセット印刷やシルク印刷によって形成され、図画、模様、写真、文字等の色印刷が施されることが多い。そしてカード型情報記録体（１）の下縁部の左半部には、前記第１印刷層（２）によって２つの白色帯状部が平行に形成され、この白色帯状部分の上に更に個人名や登録番号等の個人情報等の個別情報が印刷されている。
即ち、前記第１印刷層（２）における白色帯状部分の上面に、油性インクにより個人情報等の印字が施されて第２印刷層（３）が形成されている。本実施形態では上段に会員番号が記載され、下段に個人名が記載されている。更に、この第２印刷層（３）の上面に、前記構成からなる印字物保護剤を塗布、乾燥することにより保護層（４）が形成されている。この保護層（４）は、第２図に示すように、情報記録体（１）上面における第２印刷層（３）形成領域を被覆すると共に、該第２印刷層（３）形成領域の周辺近傍部をも被覆するように形成されている。もちろん、情報記録体（１）の上面全面に保護層（４）を形成するものとしても良い。
しかして、個人情報等の印字が施された第２印刷層（３）の上に合成樹脂微粒子からなる保護層（４）が形成されているので、表面を手で触れたり擦ったりしても印字物が脱落することはないし、また表面に水が付着しても印字物が脱落することがない。
前記第２印刷層（３）は、いかなる方式で印刷されたものであっても良いが、昇華熱転写方式により形成されるのが、パソコンのプリンター等の簡便な装置で鮮明な印字を行うことができる点で、好ましい。
この発明の情報記録体（１）の形状は、上記実施形態のカード型形状に特に限定されるものではなく、一般的なディスク形状（円板状）であっても良いし、多角形、花びら型等いかなる形状であっても良い。また、その種類も特に限定されず、例えばＣＤ、ＣＤ−Ｒ等の光ディスク、ＩＣカード、ＣＤ−ＩＣカード、磁気ストライプカード等が挙げられる。この発明の情報記録体（１）の用途としては、特に限定されるものではないが、例えば会員カード、医療用カード、診察カード、キャッシュカード、クレジットカード、名刺、ＣＤの特別限定盤等が挙げられる。
次に、この発明の具体的実施例について説明する。
実施例１
粒径０．３〜１μｍのアクリル系樹脂微粒子２０重量部と、トルエン７８重量部と、可塑剤（ＤＢＰ）２重量部とからなる高分子エマルジョン液（アクリル系樹脂微粒子がトルエン溶媒中に分散されたもの）を金属製スプレー缶に入れ、更に容器内圧が０．３８ＭＰａになるようにＤＭＥを封入した（エマルジョン液／ＤＭＥ＝５４．７５ｇ（６０ｍＬ）／５９．２５ｇ（９０ｍＬ））。
上記保護剤封入スプレー缶を用いて、既に記録情報の書き込みがなされたＣＤ−Ｒの上面の水性インク印字物に対してスプレー塗布を行った（数回の吹き付け）後、自然乾燥させて保護層を形成させて、これを試験片とした。
実施例２
高分子エマルジョン液として、粒径５μｍのアクリル系樹脂微粒子１５重量部と、トルエン８３重量部と、可塑剤（ＤＯＰ）２重量部とからなる高分子エマルジョン液を用いた以外は、実施例１と同様にして試験片を得た。
比較例１
高分子エマルジョン液に代えて、アクリル系樹脂２０重量部をエタノール７８重量部に溶解せしめた樹脂溶解液を用いた以外は、実施例１と同様にして試験片を得た。
比較例２
既に記録情報の書き込みがなされたＣＤ−Ｒの上面に、市販のプリントシールを貼着し、この上に水性インク印字物を印刷し、これを試験片とした。
参照例
いかなる保護層の形成も行わなかったものを、参照例の試験片とした。
上記のようにして得られた各試験片に対して、下記評価を行った。その結果を表１に示す。
乾燥時間の評価
印字物表面への触手により、溶媒が揮発して乾燥が完了するまでの時間を求めた。
記録層への影響の有無の評価
保護層の形成後に、ＣＤ−Ｒの記録情報を読み出し、記録情報が全く変化なく読み出されたものを「影響なし」とし、記録情報の一部又は全部が影響を受けた或いは消失したものを「影響あり」とした。
耐水性評価
各試験片の印字物の上に水を滴下し、滴下してから１５秒経過した後に布で水を拭き取った。拭き取り後において印字物の状態に全く変化がないものを「◎」とし、印字物の状態に僅かに変化が認められるものの判読が十分にできるものを「○」とし、印字物の状態が大きく変化しており判読が困難なものを「×」とし、印字物が消失しているものを「××」とした。
0003936910.tif 000002
表１から明らかなように、この発明の保護剤を用いた実施例１、２では、速乾性であり、情報記録体の記録情報に何ら悪影響を及ぼすことなく印字物の保護をなし得ていると共に、耐水性にも優れていた。これに対し、比較例１では、乾燥速度が遅い上に、耐水性にも劣っていた。また、比較例２では耐水性に極めて劣っている上に、情報記録体の記録情報に悪影響を及ぼした。
実施例３
粒径０．３〜１μｍのアクリル系樹脂微粒子２０重量部と、トルエン７８重量部と、可塑剤（ＤＢＰ）２重量部とからなる高分子エマルジョン液（アクリル系樹脂微粒子がトルエン溶媒中に分散されたもの）を金属製スプレー缶に入れ、更に容器内圧が０．３８ＭＰａになるようにＤＭＥを封入した（エマルジョン液／ＤＭＥ＝５４．７５ｇ（６０ｍＬ）／５９．２５ｇ（９０ｍＬ））。
一方、カード型光ディスクの上面全面にオフセット印刷によって図画等の着色印刷（第１印刷層）を施した後、第１図に示すように光ディスクの下縁部の左半部に、一般のパソコンのプリンターを用いて油性インクによる昇華熱転写印刷（第２印刷層）を施して、会員番号及び個人名を印字した。更に、この印字部分に対して、上記保護剤封入スプレー缶を用いて保護剤のスプレー塗布を行った（数回の吹き付け）後、自然乾燥させて保護層を形成させて、情報記録体を得た。なお、自然乾燥時間は１５秒程度であった。
実施例４
高分子エマルジョン液として、粒径５μｍのアクリル系樹脂微粒子１５重量部と、トルエン８３重量部と、可塑剤（ＤＯＰ）２重量部とからなる高分子エマルジョン液を用いた以外は、実施例３と同様にして情報記録体を得た。なお、自然乾燥時間は１５秒程度であった。
比較例３
第２印刷層の形成までは実施例３と同様に行い、最後の保護層の形成を行わないで、情報記録体を得た。
上記のようにして得られた各情報記録体に対して、下記評価を行った。その結果を表２に示す。
印字の脱落の有無
印字面の表面を手で数回擦り、印字状態に全く変化がないものを「○」とし、印字状態に僅かに変化が認められるものの判読が十分にできるものを「△」とし、印字状態が大きく変化して判読が困難なものを「×」とし、印字物が消失したものを「××」とした。
耐水性評価
前記と同様にして行った。
0003936910.tif 000003
表２から明らかなように、実施例３、４では、速乾性である上に、印字物の保護が確実になされており、耐水性にも優れていた。これに対し、比較例３では、手で擦ることで容易に印字が脱落するし、耐水性にも劣っていた。
この出願は、２０００年７月７日付で出願された日本国特許出願特願２０００−２０６７８５号および２０００年１２月１日付で出願された日本国特許出願特願２０００−３６７３０９号の優先権主張を伴うものであり、その開示内容は、そのまま本願の一部を構成するものである。
ここで用いられた用語及び説明は、この発明に係る実施形態を説明するために用いられたものであって、この発明はこれに限定されるものではない。この発明は請求の範囲内であれば、その精神を逸脱するものでない限りいかなる設計的変更をも許容するものである。
産業上の利用可能性
以上のように、この発明に係る印字物の保護剤は、これを印字物の上に付与すれば、印字物の上に合成樹脂微粒子からなる保護層が形成されるので、手で触れたり擦ったりしても水が付着しても印字物が脱落することはないし、速乾性に優れているので、例えばＣＤ（コンパクトディスク）等の光ディスクやカード型光ディスク等の情報記録体、或いは普通紙等の被印刷物の表面に印刷された印字物を保護するための保護剤として適している。
【図面の簡単な説明】
第１図は、この発明の一実施形態に係る情報記録体を示す上面図である。
第２図は、第１図におけるＡ−Ａ線の断面図である。
第３図は、同じく一実施形態に係る情報記録体を示す底面図である。
【図１】
0003936910.tif 000004
【図２】
0003936910.tif 000005
【図３】
0003936910.tif 000006